КОМПОЗИЦИЯ, СОДЕРЖАЩАЯ ЦИКЛИЧЕСКИЙ ВТОРИЧНЫЙ АМИН, И СПОСОБЫ ФОРМИРОВАНИЯ ПОКРЫТИЯ ТРУБОПРОВОДОВ ДЛЯ ПИТЬЕВОЙ ВОДЫ

1. Способ формирования покрытия на поверхности трубопровода, при этом способ включает стадии, на которых:
a) обеспечивают композицию покрытия, содержащую
первый компонент, содержащий, по меньшей мере, один полиизоцианат, и
второй компонент, содержащий, по меньшей мере, 20 мас.% алифатического циклического вторичного диамина, содержащего вторичные аминные заместители, не содержащие сложноэфирных групп, и от 20 мас.% до 75 мас.% неорганического наполнителя в виде частиц;
b) объединяют первый компонент и второй компонент с образованием жидкой смеси;
c) наносят жидкую смесь на внутренние поверхности трубопровода; и
d) выдерживают смесь для схватывания с формированием отвержденного покрытия.
2. Способ по п.1, отличающийся тем, что жидкую смесь наносят толщиной в диапазоне от приблизительно 1 до 15 мм.
3. Способ по п.1, отличающийся тем, что второй компонент содержит алифатический циклический вторичный диамин, содержащий два гексильных кольца, связанных мостиковой группой.
4. Способ по п.3, отличающийся тем, что алифатический циклический вторичный диамин имеет общую формулу:
1
2
3
4
5
6
где R и R независимо представляют собой алкильные группы, содержащие от 1 до 10 атомов углерода, и R, R, R и R независимо представляют собой водород или алкильные группы, содержащие от 1 до 5 атомов углерода.
1
2
5. Способ по п.4, отличающийся тем, что R и R независимо представляют собой алкильные группы, содержащие, по меньшей мере, 2 атома углерода.
3
4
6. Способ по п.4, отличающийся тем, что R и R представляют собой метил или водород.
5
6
7. Способ по п.4, отличающийся тем, что R и R представляют собой водород.
8. Способ по п.1, отличающийся тем, что второй компонент содержит алифатический циклический вторичный диамин, содержащий одно гексильное кольцо.
9. Способ по п.8, отличающийся тем, что алифатический циклический вторичный диамин имеет общую формулу:
7
8
где R и R независимо представляют собой линейные или разветвленные алкильные группы, содержащие от 1 до 10 атомов углерода, или алкиленовую группу с концевой -CN группой,
9
10
11
и R, R и R независимо представляют собой водород или алкильные группы, содержащие от 1 до 5 атомов углерода.
7
8
10. Способ по п.9, отличающийся тем, что R и R независимо представляют собой алкильные группы, содержащие, по меньшей мере, 3 атома углерода.
9
10
11
11. Способ по п.9, отличающийся тем, что R, R и R независимо представляют собой водород или алкильные группы, содержащие от 1 до 5 атомов углерода.
9
10
11
12. Способ по п.9, отличающийся тем, что R, R и R независимо представляют собой водород, метил или изопропил.
13. Способ по п.1, отличающийся тем, что трубопровод представляет собой трубопровод для питьевой воды, и отвержденное покрытие контактирует с питьевой водой.
14. Способ по п.1, отличающийся тем, что второй компонент содержит один или более алифатических циклических вторичных диаминов в количестве в диапазоне от 25 мас.% до 45 мас.% второго компонента.
15. Способ по п.1, отличающийся тем, что второй компонент дополнительно содержит алифатические ациклические вторичные диамины.
16. Способ по п.1, отличающийся тем, что первый и второй компоненты свободны от ароматических соединений.
17. Способ по п.1, отличающийся тем, что второй компонент свободен от гидрокси-функциональных компонентов.
18. Способ по п.1, отличающийся тем, что вся композиция содержит от приблизительно 15% до приблизительно 45% по объему неорганического наполнителя в виде частиц.
19. Способ по п.1, отличающийся тем, что первый компонент содержит смесь алифатических полиизоцианатов, которые, по существу, свободны от изоцианатного мономера.
20. Способ по п.19, отличающийся тем, что алифатический изоцианат является производным гексаметилендиизоцианата.
21. Способ по п.1, отличающийся тем, что первый компонент объединяют со вторым компонентом в соотношении от 1,25 до 1,35 эквивалентов изоцианата к амину.
22. Способ по п.1, отличающийся тем, что первый и второй компоненты каждый имеют вязкость в диапазоне от 5000 сантипуаз до 60000 сантипуаз при температуре, при которой наносят жидкую смесь, и скорости шпинделя 20 об/мин.
23. Реакционноспособная двухкомпонентная композиция покрытия, содержащая:
первый компонент, содержащий, по меньшей мере, один алифатический полимерный изоцианат, который является производным гексаметилендиизоцианата и, по существу, свободен от изоцианатного мономера;
второй компонент, содержащий, по меньшей мере, один алифатический циклический вторичный диамин, имеющий общую формулу
1
2
3
4
5
6
где R и R независимо представляют собой линейные или разветвленные алкильные группы, содержащие от 1 до 10 атомов углерода, и R, R, R и R, независимо представляют собой водород или алкильные группы, содержащие от 1 до 5 атомов углерода; и от 20 мас.% до 75 мас.% неорганического наполнителя в виде частиц.
24. Реакционноспособная композиция покрытия по п.1, отличающаяся тем, что композиция покрытия дополнительно характеризуется любым или комбинацией признаков, приведенных в пп.5-7 и 14-22.
25. Способ по п.1, отличающийся тем, что композиция покрытия имеет время схватывания пленки от 30 до 180 с.